(57)【要約】【課題】異なる２本の繊維ロッドを簡易に且つ強固に結束させることが可能な繊維ロッド結束具及び繊維ロッド結束方法を提供することを目的とする。【解決手段】本発明に係る繊維ロッド結束具は、少なくとも異なる２本の第一繊維ロッド及び第二繊維ロッドを結束する繊維ロッド結束具であって、第一繊維ロッドを被覆し、熱収縮可能な樹脂または樹脂組成物からなる筒状の第一被覆部と、第二繊維ロッドを被覆し、熱収縮可能な樹脂または樹脂組成物からなる筒状の第二被覆部と、を備えたことを特徴とするものである。【選択図】図４
2020180444.tif 000002
【特許請求の範囲】
【請求項１】
少なくとも異なる２本の第一繊維ロッド及び第二繊維ロッドを結束する繊維ロッド結束具であって、
前記第一繊維ロッドを被覆し、熱収縮可能な樹脂または樹脂組成物からなる筒状の第一被覆部と、
前記第二繊維ロッドを被覆し、熱収縮可能な樹脂または樹脂組成物からなる筒状の第二被覆部と、
を備えたことを特徴とする繊維ロッド結束具。
【請求項２】
前記第二被覆部は、前記第一被覆部の長手方向と交差する方向又は平行方向に延在するよう、前記第一被覆部と一体化して形成されることを特徴とする請求項１に記載の繊維ロッド結束具。
【請求項３】
前記第二被覆部は、前記第一被覆部の長手方向と直角方向に延在するよう、前記第一被覆部と一体化して形成されることを特徴とする請求項２に記載の繊維ロッド結束具。
【請求項４】
前記繊維ロッドが、炭素繊維ロッドである請求項１から３のいずれかに記載の繊維ロッド結束具。
【請求項５】
前記第一被覆部及び前記第二被覆部は、熱可塑性樹脂または熱可塑性樹脂組成物によって構成されることを特徴とする請求項１から４のいずれかに記載の繊維ロッド結束具。
【請求項６】
前記第一被覆部及び前記第二被覆部は、熱硬化性樹脂または熱硬化性樹脂組成物によって構成されることを特徴とする請求項１から４のいずれかに記載の繊維ロッド結束具。
【請求項７】
少なくとも異なる２本の第一繊維ロッド及び第二繊維ロッドを結束する繊維ロッド結束方法であって、
前記第一繊維ロッドを、熱収縮可能な樹脂または樹脂組成物からなる筒状の第一被覆部によって被覆する第一被覆工程と、
前記第二繊維ロッドを、前記第一被覆部と一体的に形成された熱収縮可能な樹脂または樹脂組成物からなる筒状の第二被覆部によって被覆する第二の被覆工程と、
前記第一被覆部及び前記第二被覆部を熱収縮させる熱収縮工程と、
を含むことを特徴とする繊維ロッド結束方法。
【請求項８】
前記第一被覆部及び前記第二被覆部が熱可塑性樹脂または熱可塑性樹脂組成物によって構成され、前記第一被覆部及び前記第二被覆部を加熱することによって、前記第一被覆部及び前記第二被覆部を熱収縮させて前記第一繊維ロッド及び前記第二繊維ロッドを結束する請求項７に記載の繊維ロッド結束方法。
【発明の詳細な説明】
【技術分野】
【０００１】
本発明は、繊維ロッド結束具及び繊維ロッド結束方法に関する。より詳しくは、本発明は、コンクリート等の強化に用いられる補強筋として使用される繊維ロッドの結束に好適な結束具および結束方法に関するものである。
【背景技術】
【０００２】
従来より、コンクリート中に補強筋を埋設し、コンクリートの補強が行なわれている。補強筋は、図８及び図９に示すように、複数の縦筋の筋材５０Ａと複数の横筋の筋材５０Ｂとを筋材を格子状に一体化した補強筋１００が広く使用され、複数の筋材５０Ａ、５０Ｂを交差させた交差部Ｃを結束して固定化している。特に建築や土木分野では、鉄筋コンクリート、すなわち筋材として鉄筋を使用した補強筋をコンクリートの内部に配し、コンクリートと鉄とを組み合わせることによって強度や耐久性を向上させたものが建材として一般的に用いられている。
【０００３】
このような鉄筋コンクリートにおいて、補強筋を構成する２本の鉄筋を結束させるための各種発明がなされてきた（例えば、特許文献１、２参照）。特許文献１には、鉄筋コンクリート構造の鉄筋の交差部または分岐部において鉄筋同士を接合するための鉄筋接合部構造であり、複数本の結束線を交差部または分岐部で重なった鉄筋に巻き付け、端部同士を捩じって縛ることにより、平板状または棒状に束ねられた結束線で鉄筋同士を固縛し、かつ、結束線束の各結束線間の隙間等に金属接着剤を注入し、硬化した金属接着剤により、結束線同士、結束線束と鉄筋、鉄筋同士を一体化してなる技術が開示されている。
【０００４】
また、特許文献２には、結合される複数の鉄筋が配置されるループ部と、該ループ部に複数の鉄筋が配置された状態で捻り合わせることにより該鉄筋どうしを結合させる結束線を使用して鉄筋、鉄筋同士を一体化してなる技術が開示されている。
【０００５】
鉄筋は重量（比重）が大きいため、高層ビルなど単位面積当たりの重量負荷が大きくなる構造物に使用する場合、鉄筋自体の重量を保持できるよう設計する必要があり、設計上の制約やコスト高の一因となっている。また、鉄筋をコンクリートへの筋材として使用した場合には、長い年月を経るとコンクリートの構成成分であるセメントが外部からの水等と反応して腐食し強度を失う等の問題があった。このような背景から、鉄筋の代替物として、引張強度や弾性係数等の機械的性能、酸やアルカリに対する耐食性に優れ、軽量な炭素繊維やバサルト繊維等を使用した強化繊維ロッドを筋材として使用する試みがなされている（例えば、特許文献３，４）。
【先行技術文献】
【特許文献】
【０００６】
【特許文献１】特開２００３−１３５４８号公報
【特許文献２】特開２００８−１２１１８７号公報
【特許文献３】特開２０１２−１３６８１４号公報
【特許文献４】特開２０１２−２５１３７８号公報
【発明の概要】
【発明が解決しようとする課題】
【０００７】
しかしながら、筋材としての繊維ロッドは、引張強度は優れるものの、剪断強度が鉄筋と比較して高くない。そのため、筋材として繊維ロッドを使用した補強筋の形成に上記従来の鉄筋に使用される金属製結束線をそのまま使用すると、結束線によって繊維ロッドを構成する繊維の一部が切断され強度が低下する問題があった。また、長期の使用により、金属製結束線自体が腐食・膨張して、コンクリートにひび割れ等が生じ、その結果として繊維ロッドの結合力も低下するという問題があった。このように、繊維ロッドを筋材として使用した補強筋において、異なる２本の繊維ロッドを結束させるための技術については検討されていなかった。
【０００８】
本発明は、上記の点に鑑みてなされたものであり、異なる２本の繊維ロッドを簡易に且つ強固に結束させることが可能な繊維ロッド結束具及び繊維ロッド結束方法を提供することを目的とするものである。
【課題を解決するための手段】
【０００９】
上記の目的を達成するために、本発明に係る繊維ロッド結束具は、以下の構成を有する。
＜１＞    少なくとも異なる２本の第一繊維ロッド及び第二繊維ロッドを結束する繊維ロッド結束具であって、前記第一繊維ロッドを被覆し、熱収縮可能な樹脂または樹脂組成物からなる筒状の第一被覆部と、前記第二繊維ロッドを被覆し、熱収縮可能な樹脂または樹脂組成物からなる筒状の第二被覆部と、を備えた繊維ロッド結束具。
＜２＞  前記第二被覆部は、前記第一被覆部の長手方向と交差する方向又は平行方向に延在するよう、前記第一被覆部と一体化して形成される＜１＞に記載の繊維ロッド結束具。
＜３＞  前記第二被覆部は、前記第一被覆部の長手方向と直角方向に延在するよう、前記第一被覆部と一体化して形成される＜２＞に記載の繊維ロッド結束具。
＜４＞  前記繊維ロッドが、炭素繊維ロッドである＜１＞から＜３＞のいずれかに記載の繊維ロッド結束具。
＜５＞  前記第一被覆部及び前記第二被覆部は、熱可塑性樹脂または熱可塑性樹脂組成物によって構成される＜１＞から＜４＞のいずれかに記載の繊維ロッド結束具。
＜６＞  前記第一被覆部及び前記第二被覆部は、熱硬化性樹脂または熱硬化性樹脂組成物によって構成される＜１＞から＜４＞のいずれかに記載の繊維ロッド結束具。
【００１０】
また、上記の目的を達成するために、本発明に係る繊維ロッド結束方法は、以下の構成を有する。
＜７＞  少なくとも異なる２本の第一繊維ロッド及び第二繊維ロッドを結束する繊維ロッド結束方法であって、前記第一繊維ロッドを、熱収縮可能な樹脂または樹脂組成物からなる筒状の第一被覆部によって被覆する第一被覆工程と、前記第二繊維ロッドを、前記第一被覆部と一体的に形成された熱収縮可能な樹脂または樹脂組成物からなる筒状の第二被覆部によって被覆する第二の被覆工程と、前記第一被覆部及び前記第二被覆部を熱収縮させる熱収縮工程と、を含む繊維ロッド結束方法。
＜８＞  前記第一被覆部及び前記第二被覆部が熱可塑性樹脂または熱可塑性樹脂組成物によって構成され、前記第一被覆部及び前記第二被覆部を加熱することによって、前記第一被覆部及び前記第二被覆部を熱収縮させて前記第一繊維ロッド及び前記第二繊維ロッドを結束する＜７＞に記載の繊維ロッド結束方法。
【発明の効果】
【００１１】
本発明によれば、異なる２本の繊維ロッドを簡易に且つ強固に結束させることができる。
【図面の簡単な説明】
【００１２】
【図１】本実施形態に係る炭素繊維ロッドの一例を示す図である。
【図２】本実施形態に係る高強力繊維複合材の一例を示す斜視図である。
【図３】本実施形態に係る高強力繊維複合材の一例を示す断面図である。
【図４】本実施形態に係る繊維ロッド結束具の第一例を示す図である。
【図５】第一例に係る繊維ロッド結束具の使用例を示す図である。
【図６】本実施形態に係る繊維ロッド結束具の第二例を示す図である。
【図７】第二例に係る繊維ロッド結束具の使用例を示す図である。
【図８】補強用筋材の構成及び構造を説明するための平面図である。
【図９】補強用筋材の構成及び構造を説明するための断面図である。
【発明を実施するための形態】
【００１３】
以下、本発明の実施形態について説明する。なお、以下の説明においては、本発明の結束具の使用対象となる繊維ロッドの一例として炭素繊維を原料として形成される炭素繊維ロッドを例に挙げて説明を行うが、繊維ロッドとしては本実施形態に示す炭素繊維ロッドに限定されない。
【００１４】
［炭素繊維ロッドの一例］
図１は、本実施形態に係る炭素繊維ロッドの一例を示す図である。図２は、本実施形態に係る高強力繊維複合材の一例を示す斜視図である。図３は、本実施形態に係る高強力繊維複合材の一例を示す断面図である。
【００１５】
まず図１を用いて繊維ロッドの一例である炭素繊維ロッド５について説明する。図１に示す炭素繊維ロッド５は、炭素繊維を原料として形成される棒状物である。この炭素繊維ロッド５は、芯となる高強力繊維複合材５１ａと、当該高強力繊維複合材５１ａを取り囲む６本の高強力繊維複合材５１ｂとが撚り合わされたストランド構造を有するものである。なお、以下の説明において、高強力繊維複合材５１ａ、５１ｂのいずれか一方を指す場合には、単に「高強力繊維複合材５１」ともいう。炭素繊維ロッド５の長さは、目的とする補強筋の大きさに応じて適宜決定されるが、通常、１ｍ〜数十ｍ程度である。
【００１６】
図２及び図３に示すように、高強力繊維複合材５１は、数千本から数十万本の高強力繊維糸５２（ここでは炭素繊維糸）が束ねられて無撚り、もしくはゆるく撚りがかかった高強力繊維束５３と、高強力繊維束５３の周囲面に被覆され、高強力繊維糸５２がばらばらにならないように拘束する拘束繊維５４（特に図３参照）とが母材樹脂（不図示）により一体化して固化されたものである。高強力繊維糸５２としては、ＰＡＮ系、ピッチ系等のいずれの炭素繊維糸も使用できる。高強力繊維束５３の外径は、使用される高強力繊維糸５２の太さ、本数によって決定され、通常、１ｍｍから１００ｍｍ程度である。
【００１７】
拘束繊維５４は、例えばポリアミド（ナイロン等）、ビニロン、ポリアクリル、ポリプロピレン、塩化ビニル、アラミド、ポリアミド、ポリエステル、ポリアセタール等の合成繊維や、再生繊維、天然繊維等が使用される。また、母材樹脂は、例えば、熱可塑エポキシ樹脂（フェノキシ樹脂）、ポリアミド樹脂、ポリエステル樹脂、ポリビニルアルコール樹脂、ＰＰＳ樹脂（ポリフェニレンサルファイド）、ＰＥＥＫ樹脂（ポリエーテルエーテルケトン）、アクリル樹脂、塩化ビニル樹脂、塩化ビニリデン樹脂、ポリエチレン樹脂、ポリプロピレン樹脂等が使用される。
【００１８】
以上、本実施形態に係る例に示す結束対象の繊維ロッドとして、炭素繊維ロッドの一例によって説明したが、本発明における結束対象は、当該炭素繊維ロッドに限定されるものではなく、他の構成の繊維ロッドであってもよい。例えば、本実施形態では、高強力繊維複合材５１ａ、５１ｂとからなるストランド構造の炭素繊維ロッド５を使用しているが、炭素繊維ロッドはストランド構造でなくてもよい。また例えば、炭素繊維ロッドとして、引用文献３（特開２０１２−１３６８１４号公報）に開示されているように、芯となる炭素繊維からなる高強力繊維複合材５１ａを内層とし、この周囲に中間層と、外層に保護層とを設けた繊維ロッドを使用していてもよい。
【００１９】
また、炭素繊維を原料とした炭素繊維ロッドに限定されるものではなく、本発明の目的を損なわない限り、その他の繊維を原料とした繊維ロッドであってもよい。例えば、炭素繊維以外の繊維として、例えばバサルト繊維、パラ系アラミド繊維、メタ系アラミド繊維、超高分子量ポリエチレン繊維、ポリアリレート繊維、ＰＢＯ（ポリパラフェニレンベンズオキサゾール）繊維、ＰＰＳ（ポリフェニレンサルファイド）繊維、ポリイミド繊維、フッ素繊維、ＰＶＡ（ポリビニルアルコール）繊維等を原料として形成される繊維ロッドを使用してもよい。また、繊維ロッドで使用される上記繊維（炭素繊維含む）は、１種類でも良いし、２種以上を組み合わせて使用してもよい。
【００２０】
また、本発明の結束具は、繊維ロッド以外の筋材にも使用することもできる。繊維ロッド以外の筋材としては、例えば、鉄筋や竹筋が挙げられる。
【００２１】
［繊維ロッド結束具の第一例］
図４は、本実施形態に係る繊維ロッド結束具の第一例を示す図である。本実施形態の繊維ロッド結束具は、繊維ロッドを直交させた補強筋に対して好適に使用される。例えば、本実施形態の繊維ロッド結束具は、図８，９で示した複数の筋材５０Ａ（第一繊維ロッドに相当）と、これに直交する複数の筋材５０Ｂ（第二繊維ロッドに相当）を格子状に一体化した補強筋１００における交差部Ｃの結束に好適に使用される。
【００２２】
図４に示す繊維ロッド結束具１は、第一被覆部２、第二被覆部３を有する構成である。第一被覆部２及び第二被覆部３は、熱収縮可能な樹脂（熱収縮性樹脂）によって形成され、本実施形態では熱可塑性樹脂を使用している。熱可塑性樹脂は熱硬化性樹脂と比較して熱収縮性が高く、結束対象である繊維ロッドをより強く結束固定できるという利点がある。また、加熱により可塑性が得られるので、繊維ロッドを結束固定した後でも再度加熱することによって、取り外すことが可能である。熱収縮可能な熱可塑性樹脂としては、アルカリに対する耐久性の観点から、ナイロン樹脂、ポリビニルアルコール樹脂、ポリエチレン樹脂、ポリプロピレン樹脂、ポリエーテルエーテルケトン（ＰＥＥＫ）樹脂、ポリフェニレンサルファイド（ＰＰＳ）樹脂、アクリル樹脂、塩化ビニル樹脂、塩化ビニリデン樹脂、熱可塑エポキシ樹脂（フェノキシ樹脂）、ウレタン樹脂、ポリカーボネート樹脂、レゾルシノール樹脂が好適である。使用される熱可塑性樹脂は、必要とされる熱収縮性が得られる限り複数の樹脂の共重合体や混合物であってもよい。また、熱可塑性樹脂の中に例えば、熱収縮を阻害しない程度に繊維が短い短繊維炭素繊維、ガラス繊維、セルロースナノフアイバー(ＣＮＦ)、バサルト繊維等を混合させて、強度を向上させた樹脂組成物（熱可塑性樹脂組成物）として用いてもよい。
【００２３】
また、熱収縮性樹脂として熱可塑性樹脂に代えて、熱収縮可能な熱硬化性樹脂を使用してもよい。熱硬化性樹脂は、熱可塑性樹脂と比較して耐熱性、硬さ等に優れ、樹脂組成の大幅な変更が可能であり、補強材としての利用域が大きい等の利点がある。熱収縮可能な熱硬化性樹脂として、好適には、フェノール樹脂、ユリア樹脂、メラミン樹脂、不飽和ポリエステル、エポキシ樹脂、シリコン樹脂、ウレタン樹脂等が挙げられる。熱硬化性樹脂は、必要とされる熱収縮性が得られる限り複数の樹脂の共重合体や混合物であってもよい。また、熱硬化性樹脂の中に例えば、熱収縮を阻害しない程度に繊維が短い短繊維炭素繊維、ガラス繊維、セルロースナノフアイバー(ＣＮＦ)、バサルト繊維等を混合させて、強度を向上させた樹脂組成物（熱硬化性樹脂組成物）として用いてもよい。
【００２４】
第一被覆部２と第二被覆部３とは同一の樹脂（樹脂組成物）であってもよく、それぞれ異なった樹脂（樹脂組成物）であってもよいが、通常、同一の樹脂（樹脂組成物）が用いられる。
【００２５】
第一被覆部２は、円筒状の筒状体であって側面長手方向に開口した一対の開口縁２１、２２により構成される開口部２３が形成されている。この第一被覆部２の筒状部分の内径は、前述の炭素繊維ロッド５の外径よりもやや長く構成されており、この第一被覆部２は炭素繊維ロッド５を被覆することができる。この第一被覆部２の略中央には、第一被覆部２の長手方向と直角方向に延在する第二被覆部３が一体化して形成されている。
【００２６】
第二被覆部３は、円筒状の筒状体であって側面長手方向に開口した一対の開口縁３１、３２により構成される開口部３３が形成されている。この第二被覆部３は、第一被覆部２の開口縁２１、２２に連続する開口縁３４、３５を有する。この第二被覆部３の内径は、前述の第一被覆部２と同様に炭素繊維ロッド５の外径よりもやや長く構成されており、この第二被覆部３は炭素繊維ロッド５を被覆することができる。
【００２７】
以上に示すように、第一の例に係る繊維ロッド結束具１は、互いに直角方向に延在する第一被覆部２と第二被覆部３とが一体化して形成されたものであり、直交する異なる２本の炭素繊維ロッド５を被覆することができる。なお、繊維ロッド結束具１を構成する第一被覆部２と第二被覆部３の大きさ（長さ、厚み等）は、必要とされる結束力が得られる限りにおいて任意であり、結束対象である繊維ロッドの材質、太さ、長さ等を考慮して適宜決定すればよい。また、第一被覆部２と第二被覆部３とは互いに交差する方向に延在するものであれば、直角方向に延在するものに限定されるものでない。
【００２８】
図５は、第一例に係る繊維ロッド結束具の使用例を示す図である。以下、図５を用いて第一例に係る繊維ロッド結束具１の使用例について説明する。
【００２９】
まず図５（ａ）に示すように、手作業等に第一被覆部２の開口部２３を開き、第一の炭素繊維ロッド５Ａを第一被覆部２により被覆する。次に図５（ｂ）に示すように、手作業等により第二被覆部３の開口部３３を開き、第二の炭素繊維ロッド５Ｂを第二被覆部３により被覆する。なお、第一の炭素繊維ロッド５Ａ及び第二の炭素繊維ロッド５Ｂは、前述の炭素繊維ロッド５に相当する。
【００３０】
続いて、図５（ａ）及び図５（ｂ）に示す工程により第一の炭素繊維ロッド５Ａ及び第二の炭素繊維ロッド５Ｂを被覆した繊維ロッド結束具１を加熱する。
この加熱過程において繊維ロッド結束具１が熱収縮することによって、第一被覆部２及び第二被覆部３がそれぞれ第一の炭素繊維ロッド５Ａ、第二の炭素繊維ロッド５Ｂに固着し、その結果、繊維ロッド結束具１は第一の炭素繊維ロッド５Ａと第二の炭素繊維ロッド５Ｂとを結束固定する。
【００３１】
この場合の加熱条件は、第一被覆部２、第二被覆部３を構成する熱収縮性樹脂（または樹脂組成物）が収縮し、繊維ロッドを結束固定できる温度、時間になるように、熱収縮性樹脂（または樹脂組成物）の種類や第一被覆部２、第二被覆部３の長さや厚み等に応じて適宜決定される。加熱方法は特に限定はなく、例えば、ドライヤー等の従来公知の加熱器具、乾燥器具を用いて加熱すればよい。
【００３２】
以上に示すように、本第一例に係る繊維ロッド結束具１によれば、直交する異なる２本の炭素繊維ロッド５Ａ、５Ｂを簡易且つ強固に結束固定させることができる。なお、第一被覆部２及び第二被覆部３の形状や両被覆部がなす角度（本第一例では直角）は、図４に示す形状や角度に限定されるものではない。
【００３３】
［繊維ロッド結束具の第二例］
図６は、本実施形態に係る繊維ロッド結束具の第二例を示す図である。
【００３４】
図６に示す繊維ロッド結束具１Ａは、第一被覆部２Ａ、第二被覆部３Ａを有する構成である。この繊維ロッド結束具１Ａは、前述の繊維ロッド結束具１と同様の樹脂材料によって形成される。
【００３５】
第一被覆部２Ａは、円筒状の筒状体であって側面長手方向に開口した一対の開口縁２１Ａ、２２Ａにより構成される開口部２３Ａが形成されている。この第一被覆部２Ａの内径は、前述の炭素繊維ロッド５の外径よりもやや長く構成されており、この第一被覆部２Ａは炭素繊維ロッド５を外側から被覆することができる。この第一被覆部２は、第一被覆部２Ａの長手方向と平行方向に延在する第二被覆部３Ａと一体化して形成されている。
【００３６】
第二被覆部３Ａは、円筒状の筒状体であって側面長手方向に開口した一対の開口縁３１Ａ、３２Ａにより構成される開口部３３Ａが形成されている。この第二被覆部３Ａの内径は、前述の第一被覆部２Ａと同様に炭素繊維ロッド５の外径よりもやや長く構成されており、この第二被覆部３Ａは炭素繊維ロッド５を被覆することができる。
【００３７】
以上に示すように、第二の例に係る繊維ロッド結束具１Ａは、平行方向に延在する第一被覆部２Ａと第二被覆部３Ａとが一体化して形成されたものであり、分岐する異なる２本の炭素繊維ロッド５を被覆することができる。なお、繊維ロッド結束具１Ａを構成する第一被覆部２Ａと第二被覆部３Ａの大きさ（長さ、厚み等）は、必要とされる結束力が得られる限りにおいて任意であり、結束対象である繊維ロッドの材質、太さ、長さ等を考慮して適宜決定すればよい。
【００３８】
図７は、第二例に係る繊維ロッド結束具の使用例を示す図である。以下、図７を用いて第二例に係る繊維ロッド結束具１Ａの使用例について説明する。
【００３９】
図７に示すように、手作業等に第一被覆部２Ａの開口部２３Ａを開き、第一の炭素繊維ロッド５Ｃを第一被覆部２Ａにより被覆するとともに、手作業等により第二被覆部３Ａの開口部３３Ａを開き、第二の炭素繊維ロッド５Ｄを第二被覆部３Ａにより被覆する。なお、第一の炭素繊維ロッド５Ｃ及び第二の炭素繊維ロッド５Ｄは、前述の炭素繊維ロッド５に相当するが、説明の便宜上、第二の炭素繊維ロッド５Ｄは途中で折曲した態様にて示している。
【００４０】
続いて、図７に示す工程により第一の炭素繊維ロッド５Ｃ及び第二の炭素繊維ロッド５Ｄを被覆した繊維ロッド結束具１Ａを加熱する。この加熱過程において繊維ロッド結束具１Ａが熱収縮することによって、第一被覆部２Ａ及び第二被覆部３Ａがそれぞれ第一の炭素繊維ロッド５Ｃ、第二の炭素繊維ロッド５Ｄに固着し、その結果、繊維ロッド結束具１Ａは第一の炭素繊維ロッド５Ｃと第二の炭素繊維ロッド５Ｄとを結束固定する。
【００４１】
この場合の加熱条件は、第一被覆部２、第二被覆部３を有する構成する熱収縮性樹脂（または樹脂組成物）が収縮し、繊維ロッドを結束固定できる温度、時間になるように、熱収縮性樹脂（または樹脂組成物）の種類や第一被覆部２、第二被覆部３の長さや厚み等に応じて適宜決定される。加熱方法は特に限定はなく、例えば、ドライヤー等の従来公知の加熱器具、乾燥器具を用いて加熱すればよい。
【００４２】
以上に示すように、本第二例に係る繊維ロッド結束具１Ａによれば、分岐する異なる２本の炭素繊維ロッド５Ｃ、５Ｄを簡易且つ強固に結束固定させることができる。なお、第一被覆部２Ａ及び第二被覆部３Ａの形状は、図６に示す形状に限定されるものではない。
【００４３】
以上、本発明の実施形態について説明したが、上記実施形態は本発明の適用例を示したものであり、本発明の技術的範囲を上記実施形態の具体的構成に限定する趣旨ではない。
【符号の説明】
【００４４】
１、１Ａ      繊維ロッド結束具
２、２Ａ      第一被覆部
３、３Ａ      第二被覆部
５            炭素繊維ロッド
５Ａ、５Ｃ    第一炭素繊維ロッド
５Ｂ、５Ｄ    第二炭素繊維ロッド
５０Ａ  筋材（縦筋）
５０Ｂ  筋材（横筋）
１００  格子状の補強筋
Ｃ      交差部
【図１】
2020180444.tif 000003
【図２】
2020180444.tif 000004
【図３】
2020180444.tif 000005
【図４】
2020180444.tif 000006
【図５】
2020180444.tif 000007
【図６】
2020180444.tif 000008
【図７】
2020180444.tif 000009
【図８】
2020180444.tif 000010
【図９】
2020180444.tif 000011
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
少なくとも異なる２本の第一繊維ロッド及び第二繊維ロッドを結束する繊維ロッド結束具であって、
前記第一繊維ロッドを被覆し、熱収縮可能な樹脂または樹脂組成物からなる筒状の第一被覆部と、
前記第二繊維ロッドを被覆し、熱収縮可能な樹脂または樹脂組成物からなる筒状の第二被覆部と、
を備え、
前記第二被覆部は、前記第一被覆部の長手方向と交差する方向または直角方向に延在するよう、前記第一被覆部と一体化して形成され、
前記第一被覆部は、側面長手方向が開口した第一開口部を有し、
前記第二被覆部は、側面長手方向が開口した第二開口部と、前記第一開口部を構成する一対の開口縁に連続して当該第二被覆部に形成された一対の開口縁により構成される第三開口部とを有することを特徴とする繊維ロッド結束具。
【請求項２】
前記繊維ロッドが、炭素繊維ロッドである請求項１に記載の繊維ロッド結束具。
【請求項３】
前記第一被覆部及び前記第二被覆部は、熱可塑性樹脂または熱可塑性樹脂組成物によって構成されることを特徴とする請求項１または２に記載の繊維ロッド結束具。
【請求項４】
前記第一被覆部及び前記第二被覆部は、熱硬化性樹脂または熱硬化性樹脂組成物によって構成されることを特徴とする請求項１または２に記載の繊維ロッド結束具。
【請求項５】
少なくとも異なる２本の第一繊維ロッド及び第二繊維ロッドを、それぞれ熱収縮可能な樹脂または樹脂組成物からなる筒状の第一被覆部及び第二被覆部を用いて結束する繊維ロッド結束方法であって、
前記第二被覆部は、前記第一被覆部の長手方向と交差する方向または直角方向に延在するよう、前記第一被覆部と一体化して形成され、
前記第一被覆部は、側面長手方向が開口した第一開口部を有し、
前記第二被覆部は、側面長手方向が開口した第二開口部と、前記第一開口部を構成する一対の開口縁に連続して当該第二被覆部に形成された一対の開口縁により構成される第三開口部とを有し、
前記繊維ロッド結束方法は、
前記第一繊維ロッドを、前記第一開口部及び前記第三開口部を開いて被覆する第一被覆工程と、
前記第二繊維ロッドを、前記第二開口部を開いて被覆する第二の被覆工程と、
前記第一被覆部及び前記第二被覆部を熱収縮させる熱収縮工程と、
を含むことを特徴とする繊維ロッド結束方法。
【請求項６】
前記第一被覆部及び前記第二被覆部が熱可塑性樹脂または熱可塑性樹脂組成物によって構成され、前記第一被覆部及び前記第二被覆部を加熱することによって、前記第一被覆部及び前記第二被覆部を熱収縮させて前記第一繊維ロッド及び前記第二繊維ロッドを結束する請求項５に記載の繊維ロッド結束方法。
【手続補正２】
【補正対象書類名】明細書
【補正対象項目名】０００９
【補正方法】変更
【補正の内容】
【０００９】
上記の目的を達成するために、本発明に係る繊維ロッド結束具は、以下の構成を有する。
＜１＞    少なくとも異なる2本の第一繊維ロッド及び第二繊維ロッドを結束する繊維ロッド結束具であって、前記第一繊維ロッドを被覆し、熱収縮可能な樹脂または樹脂組成物からなる筒状の第一被覆部と、前記第二繊維ロッドを被覆し、熱収縮可能な樹脂または樹脂組成物からなる筒状の第二被覆部と、を備え、前記第二被覆部は、前記第一被覆部の長手方向と交差する方向または直角方向に延在するよう、前記第一被覆部と一体化して形成され、前記第一被覆部は、側面長手方向が開口した第一開口部を有し、前記第二被覆部は、側面長手方向が開口した第二開口部と、前記第一開口部を構成する一対の開口縁に連続して前記第二被覆部に形成された一対の開口縁により構成される第三開口部とを有する繊維ロッド結束具。
＜２＞  前記繊維ロッドが、炭素繊維ロッドである＜１＞から＜３＞のいずれかに記載の繊維ロッド結束具。
＜３＞  前記第一被覆部及び前記第二被覆部は、熱可塑性樹脂または熱可塑性樹脂組成物によって構成されることを特徴とする＜１＞または＜２＞に記載の繊維ロッド結束具。
＜４＞  前記第一被覆部及び前記第二被覆部は、熱硬化性樹脂または熱硬化性樹脂組成物によって構成されることを特徴とする＜１＞または＜２＞に記載の繊維ロッド結束具。
【手続補正３】
【補正対象書類名】明細書
【補正対象項目名】００１０
【補正方法】変更
【補正の内容】
【００１０】
また、上記の目的を達成するために、本発明に係る繊維ロッド結束方法は、以下の構成を有する。
＜５＞  少なくとも異なる２本の第一繊維ロッド及び第二繊維ロッドを、熱収縮可能な樹脂または樹脂組成物からなる筒状の第一被覆部及び第二被覆部を用いて結束する繊維ロッド結束方法であって、前記第二被覆部は、前記第一被覆部の長手方向と交差する方向または直角方向に延在するよう、前記第一被覆部と一体化して形成され、前記第一被覆部は、側面長手方向が開口した第一開口部を有し、前記第二被覆部は、側面長手方向が開口した第二開口部と、前記第一開口部を構成する一対の開口縁に連続して当該第二被覆部に形成された一対の開口縁により構成される第三開口部とを有し、前記繊維ロッド結束方法は、前記第一繊維ロッドを、前記第一開口部及び前記第三開口部を開いて被覆する第一被覆工程と、前記第二繊維ロッドを、前記第二開口部を開いて被覆する第二の被覆工程と、前記第一被覆部及び前記第二被覆部を熱収縮させる熱収縮工程と、を含む繊維ロッド結束方法。
＜６＞  前記第一被覆部及び前記第二被覆部が熱可塑性樹脂または熱可塑性樹脂組成物によって構成され、前記第一被覆部及び前記第二被覆部を加熱することによって、前記第一被覆部及び前記第二被覆部を熱収縮させて前記第一繊維ロッド及び前記第二繊維ロッドを結束する＜５＞に記載の繊維ロッド結束方法。